(57)【要約】  ポリフェニレンエーテル（Ａ−１）及び／又はカルボキシル基類を有する変性ポリフェニレンエーテル（Ａ−２）と、  ビニル芳香族化合物重合体ブロック（ｂ１）と共役ジエン化合物重合体ブロック（ｂ２）とを含むブロック共重合体の非水添物（Ｂ−０）、ビニル芳香族化合物重合体ブロック（ｂ１’）と共役ジエン化合物重合体ブロック（ｂ２’）とを含むブロック共重合体の水添物（Ｂ−Ｉ）、及び、ビニル芳香族化合物重合体ブロック（ｂ１’’）と、共役ジエン化合物とビニル芳香族化合物とのランダム共重合体ブロック（ｂ３）と、を含むブロック共重合体の水添物（Ｂ−ＩＩ）、から選択される、ブロック共重合体（Ｂ）を含み、  ポリフェニレンエーテルのＭｗが１０，０００以上５０，０００以下、  （Ａ−１）と（Ａ−２）と（Ｂ）との合計１００質量部に対し（Ａ−１）と（Ａ−２）とを１０〜９０質量部、（Ｂ）を１０〜９０質量部含むマスターバッチ組成物。【特許請求の範囲】
【請求項１】
ポリフェニレンエーテル（Ａ−１）、及び／又は、カルボキシル基及びカルボキシル基から誘導される基からなる群より選択される少なくとも１種の官能基を有する官能基変性ポリフェニレンエーテル（Ａ−２）と、
少なくとも１個のビニル芳香族化合物重合体ブロック（ｂ１）と少なくとも１個の共役ジエン化合物重合体ブロック（ｂ２）とを含むブロック共重合体の非水素添加物（Ｂ−０）、少なくとも１個のビニル芳香族化合物重合体ブロック（ｂ１’）と少なくとも１個の共役ジエン化合物重合体ブロック（ｂ２’）とを含むブロック共重合体の水素添加物（Ｂ−Ｉ）、及び、少なくとも１個のビニル芳香族化合物重合体ブロック（ｂ１’’）と、少なくとも１個の共役ジエン化合物とビニル芳香族化合物とのランダム共重合体ブロック（ｂ３）と、を含むブロック共重合体の水素添加物（Ｂ−ＩＩ）、からなる群より選択される、少なくとも一種のブロック共重合体（Ｂ）と、
を、含むマスターバッチ組成物であって、
前記（Ａ−１）及び／又は前記（Ａ−２）よりなるポリフェニレンエーテルの重量平均分子量が１０，０００以上５０，０００以下であり、
前記（Ａ−１）と前記（Ａ−２）と前記（Ｂ）との合計１００質量部に対して、前記（Ａ−１）と前記（Ａ−２）とを合わせて１０質量部以上９０質量部以下含み、前記（Ｂ）を１０質量部以上９０質量部以下含む、
マスターバッチ組成物。
【請求項２】
酸化防止剤（Ｃ）と、滑剤（Ｄ）と、をさらに含み、
前記（Ａ−１）と前記（Ａ−２）と前記（Ｂ）との合計１００質量部に対して、前記（Ｃ）を０．１質量部以上２０質量部以下含み、前記（Ｄ）を０．１質量部以上４０質量部以下含む、
請求項１に記載のマスターバッチ組成物。
【請求項３】
前記（Ａ−１）と前記（Ａ−２）と前記（Ｂ）との合計１００質量部に対して、前記（Ａ−１）と前記（Ａ−２）とを合わせて２０質量部以上５０質量部以下含み、前記（Ｂ）を５０質量部以上８０質量部以下含む、請求項１又は２に記載のマスターバッチ組成物。
【請求項４】
前記（Ａ−１）及び／又は前記（Ａ−２）により構成される島相と、
前記（Ｂ）により構成される海相と、
を、含む海島構造を有する、
請求項１乃至３のいずれか一項に記載のマスターバッチ組成物。
【請求項５】
前記島相の平均直径が５μｍ未満である、請求項４に記載のマスターバッチ組成物。
【請求項６】
前記島相の平均直径が１μｍ未満である、請求項５に記載のマスターバッチ組成物。
【請求項７】
ペレット、グラニュー、及び、粉体からなる群より選択される、いずれかの形状を有する、請求項１乃至６のいずれか一項に記載のマスターバッチ組成物。
【請求項８】
ポリフェニレンエーテルマスターバッチ組成物である、請求項１乃至７のいずれか一項に記載のマスターバッチ組成物。
【請求項９】
改質剤として用いられる、請求項１乃至８のいずれか一項に記載のマスターバッチ組成物。
【請求項１０】
請求項１乃至９のいずれか一項に記載のマスターバッチ組成物と、
熱可塑性エラストマー、軟質系熱可塑性ポリマー、ゴム、アスファルト、シーラント、接着剤、ホットメルト接着剤、粘着剤、及び塗料からなる群より選択される少なくともいずれかよりなる媒体と、
を、２５０℃未満の温度条件下で機械的に混練する工程を有する、
樹脂組成物の製造方法。
【請求項１１】
前記媒体が、軟質系熱可塑性ポリマーであり、
前記軟質系熱可塑性ポリマーが、ポリオレフィン系、ポリウレタン系、ポリエステル系、ポリアミド系、及びポリ塩化ビニル系からなる群より選択される１種以上である、
請求項１０に記載の樹脂組成物の製造方法。
【請求項１２】
前記媒体が、
少なくとも１個のビニル芳香族化合物重合体ブロックと少なくとも１個の共役ジエン化合物重合体ブロックとを含むブロック共重合体の非水素添加物、少なくとも１個のビニル芳香族化合物重合体ブロックと少なくとも１個の共役ジエン化合物重合体ブロックとを含むブロック共重合体の水素添加物、少なくとも１個のビニル芳香族化合物重合体ブロックと少なくとも１個の共役ジエン化合物とビニル芳香族化合物とのランダム共重合体ブロックとを含むブロック共重合体の水素添加物、及び少なくとも１種のビニル芳香族化合物と少なくとも１種の共役ジエン化合物とのランダム共重合体の非水素添加物からなる群より選択される１種又は２種以上である、熱可塑性エラストマー（Ｅ）である、
請求項１０に記載の樹脂組成物の製造方法。
【請求項１３】
前記混練する工程後の、前記（Ａ−１）及び／又は前記（Ａ−２）よりなるポリフェニレンエーテルの平均分散粒子径が５μｍ未満である、請求項１０乃至１２のいずれか一項に記載の樹脂組成物の製造方法。
【請求項１４】
ポリフェニレンエーテル（Ａ−１）、及び／又は、カルボキシル基及びカルボキシル基から誘導される基からなる群より選択される少なくとも１種の官能基を有する官能基変性ポリフェニレンエーテル（Ａ−２）と、
少なくとも１個のビニル芳香族化合物重合体ブロック（ｂ１）と少なくとも１個の共役ジエン化合物重合体ブロック（ｂ２）とを含むブロック共重合体の非水素添加物（Ｂ−０）、
少なくとも１個のビニル芳香族化合物重合体ブロック（ｂ１’）と少なくとも１個の共役ジエン化合物重合体ブロック（ｂ２’）とを含むブロック共重合体の水素添加物（Ｂ−Ｉ）、及び、少なくとも１個のビニル芳香族化合物重合体ブロック（ｂ１’’）と、少なくとも１個の共役ジエン化合物とビニル芳香族化合物とのランダム共重合体ブロック（ｂ３）と、を含むブロック共重合体の水素添加物（Ｂ−ＩＩ）からなる群より選択される、少なくとも一種のブロック共重合体（Ｂ）と、
熱可塑性エラストマー、軟質系熱可塑性ポリマー、ゴム、アスファルト、シーラント、接着剤、ホットメルト接着剤、粘着剤、及び塗料からなる群より選択される、少なくとも一種の媒体と、
を、含み、
前記（Ａ−１）及び／又は前記（Ａ−２）よりなるポリフェニレンエーテルの重量平均分子量が１０，０００以上５０，０００以下であり、
かつ、前記（Ａ−１）及び／又は前記（Ａ−２）よりなるポリフェニレンエーテルの平均分散粒子径が５μｍ未満である、
樹脂組成物。
【請求項１５】
前記媒体が、軟質系熱可塑性ポリマーであり、
前記軟質系熱可塑性ポリマーが、ポリオレフィン系、ポリウレタン系、ポリエステル系、ポリアミド系、及びポリ塩化ビニル系からなる群より選ばれる１種以上である、
請求項１４に記載の樹脂組成物。
【請求項１６】
前記媒体が、
少なくとも１個のビニル芳香族化合物重合体ブロックと少なくとも１個の共役ジエン化合物重合体ブロックとを含むブロック共重合体の非水素添加物、少なくとも１個のビニル芳香族化合物重合体ブロックと少なくとも１個の共役ジエン化合物重合体ブロックとを含むブロック共重合体の水素添加物、少なくとも１個のビニル芳香族化合物重合体ブロックと少なくとも１個の共役ジエン化合物とビニル芳香族化合物とのランダム共重合体ブロックとを含むブロック共重合体の水素添加物、及び少なくとも１種のビニル芳香族化合物と少なくとも１種の共役ジエン化合物とのランダム共重合体の非水素添加物からなる群より選択される１種又は２種以上である、熱可塑性エラストマー（Ｅ）である、
請求項１４に記載の樹脂組成物。
【請求項１７】
前記（Ａ−１）及び／又は前記（Ａ−２）よりなるポリフェニレンエーテルの平均分散
粒子径が１μｍ未満である、請求項１４乃至１６のいずれか一項に記載の樹脂組成物。
【発明の詳細な説明】
【技術分野】
【０００１】
本発明は、マスターバッチ組成物、樹脂組成物の製造方法、及び樹脂組成物に関する。
【背景技術】
【０００２】
ポリフェニレンエーテルは、一般に、ガラス転移温度を２００℃近辺に有し、高い耐熱性を有するため、熱可塑性エラストマー中に混合することにより、耐熱性の高い熱可塑性エラストマー組成物が得られることが知られている。
例えば、特許文献１には、アスファルトと、熱可塑性エラストマーと、ポリフェニレンエーテルと、を含むアスファルト組成物及びその製造方法が開示されており、ポリフェニレンエーテルによるアスファルト組成物の軟化点の上昇が報告されている。
特許文献２には、ビニル芳香族ジエンエラストマー、補強用充填剤、架橋系すなわち架橋剤、及びポリフェニレンエーテル単位を含む熱可塑性樹脂を含有するゴム組成物が開示されており、ポリフェニレンエーテルによるガラス転移温度の上昇が報告されている。
【先行技術文献】
【特許文献】
【０００３】
【特許文献１】国際公開第２００２／４２３７７号
【特許文献２】特表２０１７−５０２１４５号公報
【発明の概要】
【発明が解決しようとする課題】
【０００４】
しかしながら、特許文献１に記載されているアスファルト組成物は、アスファルト組成物中にポリフェニレンエーテルを混合分散させる際に、高温、高せん断力、及び長い撹拌時間を必要とし、易製造性の観点から改善の余地があるという問題を有している。また、アスファルト組成物中のポリフェニレンエーテルの分散安定性が十分なものではないため、貯蔵安定性に劣るという問題も有している。
特許文献２に記載されているゴム組成物は、ビニル芳香族ジエンエラストマーとポリフェニレンエーテルとの相溶性を高めるべく、数平均分子量６，０００未満の低分子量ポリフェニレンエーテルを使用しているため、ポリフェニレンエーテルによるガラス転移温度の上昇効果に改善の余地があるという問題を有している。また、ポリフェニレンエーテルが粉体であるため、ハンドリング性が悪く、易製造性の観点から改善の余地があるという問題も有している。【０００５】
そこで本発明においては、上述した従来技術の問題点に鑑みて、熱可塑性エラストマー等の媒体に対して、十分な分子量を有するポリフェニレンエーテルを、簡便な工程かつ温和な混練条件下で均一分散及び相溶させることができ、耐熱老化性に優れる樹脂組成物を得ることができる、マスターバッチ組成物を提供することを目的とする。
【課題を解決するための手段】
【０００６】
本発明者らは上述した従来技術の課題を解決するべく鋭意検討した結果、特定の範囲の重量平均分子量を有するポリフェニレンエーテルと、ブロック共重合体と、を特定の比率で含むマスターバッチ組成物が、上述した従来技術の課題を解決できることを見出し、本発明を完成するに至った。
すなわち、本発明は下記のとおりである。【０００７】
〔１〕
ポリフェニレンエーテル（Ａ−１）、及び／又は、カルボキシル基及びカルボキシル基から誘導される基からなる群より選択される少なくとも１種の官能基を有する官能基変性ポリフェニレンエーテル（Ａ−２）と、
少なくとも１個のビニル芳香族化合物重合体ブロック（ｂ１）と少なくとも１個の共役ジエン化合物重合体ブロック（ｂ２）とを含むブロック共重合体の非水素添加物（Ｂ−０）、少なくとも１個のビニル芳香族化合物重合体ブロック（ｂ１’）と少なくとも１個の共役ジエン化合物重合体ブロック（ｂ２’）とを含むブロック共重合体の水素添加物（Ｂ−Ｉ）、及び、少なくとも１個のビニル芳香族化合物重合体ブロック（ｂ１’’）と、少なくとも１個の共役ジエン化合物とビニル芳香族化合物とのランダム共重合体ブロック（ｂ３）と、を含むブロック共重合体の水素添加物（Ｂ−ＩＩ）、からなる群より選択される、少なくとも一種のブロック共重合体（Ｂ）と、
を、含むマスターバッチ組成物であって、
前記（Ａ−１）及び／又は前記（Ａ−２）よりなるポリフェニレンエーテルの重量平均分子量が１０，０００以上５０，０００以下であり、
前記（Ａ−１）と前記（Ａ−２）と前記（Ｂ）との合計１００質量部に対して、前記（Ａ−１）と前記（Ａ−２）とを合わせて１０質量部以上９０質量部以下含み、前記（Ｂ）を１０質量部以上９０質量部以下含む、
マスターバッチ組成物。
〔２〕
酸化防止剤（Ｃ）と、滑剤（Ｄ）と、をさらに含み、
前記（Ａ−１）と前記（Ａ−２）と前記（Ｂ）との合計１００質量部に対して、前記（Ｃ）を０．１質量部以上２０質量部以下含み、前記（Ｄ）を０．１質量部以上４０質量部以下含む、前記〔１〕に記載のマスターバッチ組成物。
〔３〕
前記（Ａ−１）と前記（Ａ−２）と前記（Ｂ）との合計１００質量部に対して、前記（Ａ−１）と前記（Ａ−２）とを合わせて２０質量部以上５０質量部以下含み、前記（Ｂ）を５０質量部以上８０質量部以下含む、前記〔１〕又は〔２〕に記載のマスターバッチ組成物。
〔４〕
前記（Ａ−１）及び／又は前記（Ａ−２）により構成される島相と、
前記（Ｂ）により構成される海相と、
を、含む海島構造を有する、
前記〔１〕乃至〔３〕のいずれか一に記載のマスターバッチ組成物。
〔５〕
前記島相の平均直径が５μｍ未満である、前記〔４〕に記載のマスターバッチ組成物。
〔６〕
前記島相の平均直径が１μｍ未満である、前記〔５〕に記載のマスターバッチ組成物。
〔７〕
ペレット、グラニュー、及び、粉体からなる群より選択される、いずれかの形状を有する、前記〔１〕乃至〔６〕のいずれか一に記載のマスターバッチ組成物。
〔８〕
ポリフェニレンエーテルマスターバッチ組成物である、前記〔１〕乃至〔７〕のいずれか一に記載のマスターバッチ組成物。
〔９〕
改質剤として用いられる、前記〔１〕乃至〔８〕のいずれか一に記載のマスターバッチ組成物。
〔１０〕
前記〔１〕乃至〔９〕のいずれか一に記載のマスターバッチ組成物と、
熱可塑性エラストマー、軟質系熱可塑性ポリマー、ゴム、アスファルト、シーラント、接着剤、ホットメルト接着剤、粘着剤、及び塗料からなる群より選択される少なくともいずれかよりなる媒体と、
を、２５０℃未満の温度条件下で機械的に混練する工程を有する、
樹脂組成物の製造方法。
〔１１〕
前記媒体が、軟質系熱可塑性ポリマーであり、
前記軟質系熱可塑性ポリマーが、ポリオレフィン系、ポリウレタン系、ポリエステル系、ポリアミド系、及びポリ塩化ビニル系からなる群より選択される１種以上である、
前記〔１０〕に記載の樹脂組成物の製造方法。
〔１２〕
前記媒体が、
少なくとも１個のビニル芳香族化合物重合体ブロックと少なくとも１個の共役ジエン化合物重合体ブロックとを含むブロック共重合体の非水素添加物、少なくとも１個のビニル芳香族化合物重合体ブロックと少なくとも１個の共役ジエン化合物重合体ブロックとを含むブロック共重合体の水素添加物、少なくとも１個のビニル芳香族化合物重合体ブロックと少なくとも１個の共役ジエン化合物とビニル芳香族化合物とのランダム共重合体ブロックとを含むブロック共重合体の水素添加物、及び少なくとも１種のビニル芳香族化合物と少なくとも１種の共役ジエン化合物とのランダム共重合体の非水素添加物からなる群より選択される１種又は２種以上である、熱可塑性エラストマー（Ｅ）である、
前記〔１０〕に記載の樹脂組成物の製造方法。
〔１３〕
前記混練する工程後の、前記（Ａ−１）及び／又は前記（Ａ−２）よりなるポリフェニレンエーテルの平均分散粒子径が５μｍ未満である、前記〔１０〕乃至〔１２〕のいずれか一に記載の樹脂組成物の製造方法。
〔１４〕
ポリフェニレンエーテル（Ａ−１）、及び／又は、カルボキシル基及びカルボキシル基から誘導される基からなる群より選択される少なくとも１種の官能基を有する官能基変性ポリフェニレンエーテル（Ａ−２）と、
少なくとも１個のビニル芳香族化合物重合体ブロック（ｂ１）と少なくとも１個の共役ジエン化合物重合体ブロック（ｂ２）とを含むブロック共重合体の非水素添加物（Ｂ−０）、
少なくとも１個のビニル芳香族化合物重合体ブロック（ｂ１’）と少なくとも１個の共役ジエン化合物重合体ブロック（ｂ２’）とを含むブロック共重合体の水素添加物（Ｂ−Ｉ）、及び、少なくとも１個のビニル芳香族化合物重合体ブロック（ｂ１’’）と、少なくとも１個の共役ジエン化合物とビニル芳香族化合物とのランダム共重合体ブロック（ｂ３）と、を含むブロック共重合体の水素添加物（Ｂ−ＩＩ）からなる群より選択される、少なくとも一種のブロック共重合体（Ｂ）と、
熱可塑性エラストマー、軟質系熱可塑性ポリマー、ゴム、アスファルト、シーラント、接着剤、ホットメルト接着剤、粘着剤、及び塗料からなる群より選択される、少なくとも一種の媒体と、
を、含み、
前記（Ａ−１）及び／又は前記（Ａ−２）よりなるポリフェニレンエーテルの重量平均分子量が１０，０００以上５０，０００以下であり、
かつ、前記（Ａ−１）及び／又は前記（Ａ−２）よりなるポリフェニレンエーテルの平均分散粒子径が５μｍ未満である、
樹脂組成物。
〔１５〕
前記媒体が、軟質系熱可塑性ポリマーであり、
前記軟質系熱可塑性ポリマーが、ポリオレフィン系、ポリウレタン系、ポリエステル系、ポリアミド系、及びポリ塩化ビニル系からなる群より選ばれる１種以上である、
前記〔１４〕に記載の樹脂組成物。
〔１６〕
前記媒体が、
少なくとも１個のビニル芳香族化合物重合体ブロックと少なくとも１個の共役ジエン化合物重合体ブロックとを含むブロック共重合体の非水素添加物、少なくとも１個のビニル芳香族化合物重合体ブロックと少なくとも１個の共役ジエン化合物重合体ブロックとを含むブロック共重合体の水素添加物、少なくとも１個のビニル芳香族化合物重合体ブロックと少なくとも１個の共役ジエン化合物とビニル芳香族化合物とのランダム共重合体ブロックとを含むブロック共重合体の水素添加物、及び少なくとも１種のビニル芳香族化合物と少なくとも１種の共役ジエン化合物とのランダム共重合体の非水素添加物からなる群より選択される１種又は２種以上である、熱可塑性エラストマー（Ｅ）である、
前記〔１４〕に記載の樹脂組成物。
〔１７〕
前記（Ａ−１）及び／又は前記（Ａ−２）よりなるポリフェニレンエーテルの平均分散
粒子径が１μｍ未満である、前記〔１４〕乃至〔１６〕のいずれか一に記載の樹脂組成物。
【発明の効果】
【０００８】
本発明のマスターバッチ組成物を用いると、熱可塑性エラストマー等の媒体に対して、十分な分子量を有するポリフェニレンエーテルを、簡便な工程かつ温和な混練条件下で、均一分散及び相溶させることができる。このようにして得られた本発明の樹脂組成物は、耐熱老化性に優れる。
【発明を実施するための形態】
【０００９】
以下、本発明を実施するための形態（以下、単に「本実施形態」という。）について詳細に説明する。
以下の本実施形態は本発明を説明するための例示であり、本発明を以下の内容に限定する趣旨ではない。本発明は、その要旨の範囲内で種々変形して実施できる。
【００１０】
〔マスターバッチ組成物〕
本実施形態のマスターバッチ組成物は、
ポリフェニレンエーテル（Ａ−１）、及び／又は、カルボキシル基及びカルボキシル基から誘導される基からなる群より選択される少なくとも１種の官能基を有する官能基変性ポリフェニレンエーテル（Ａ−２）と、
少なくとも１個のビニル芳香族化合物重合体ブロック（ｂ１）と少なくとも１個の共役ジエン化合物重合体ブロック（ｂ２）とを含むブロック共重合体の非水素添加物（Ｂ−０）、少なくとも１個のビニル芳香族化合物重合体ブロック（ｂ１’）と少なくとも１個の共役ジエン化合物重合体ブロック（ｂ２’）とを含むブロック共重合体の水素添加物（Ｂ−Ｉ）、及び、少なくとも１個のビニル芳香族化合物重合体ブロック（ｂ１’’）と、少なくとも１個の共役ジエン化合物とビニル芳香族化合物とのランダム共重合体ブロック（ｂ３）と、を含むブロック共重合体の水素添加物（Ｂ−ＩＩ）、からなる群より選択される、少なくとも一種のブロック共重合体（Ｂ）と、
を、含むマスターバッチ組成物であって、
前記（Ａ−１）及び／又は前記（Ａ−２）よりなるポリフェニレンエーテルの重量平均分子量が１０，０００以上５０，０００以下であり、
前記（Ａ−１）と前記（Ａ−２）と前記（Ｂ）との合計１００質量部に対して、前記（Ａ−１）と前記（Ａ−２）とを合わせて１０質量部以上９０質量部以下含み、前記（Ｂ）を１０質量部以上９０質量部以下含む。
【００１１】
本実施形態のマスターバッチ組成物は、熱可塑性エラストマー、軟質系熱可塑性ポリマー、ゴム、アスファルト、シーラント、接着剤、ホットメルト接着剤、粘着剤、塗料、等の各種媒体に対して、ポリフェニレンエーテルを均一分散及び相溶させることにより、前記媒体に耐熱老化性を付与する目的において使用されるものである。ここでいう耐熱老化性とは、５０℃以上２００℃以下の高温環境下において一定時間熱エージングした前記媒体の、熱エージング前の前記媒体に対する、各種物性の保持率を意味する。
【００１２】
前記熱可塑性エラストマーとしては、以下に限定されないが、例えば、少なくとも１個のビニル芳香族化合物重合体ブロックと少なくとも１個の共役ジエン化合物重合体ブロックとを含むブロック共重合体の非水素添加物；少なくとも１個のビニル芳香族化合物重合体ブロックと少なくとも１個の共役ジエン化合物重合体ブロックとを含むブロック共重合体の水素添加物；少なくとも１個のビニル芳香族化合物重合体ブロックと、少なくとも１個の共役ジエン化合物とビニル芳香族化合物とのランダム共重合体ブロックとを含むブロック共重合体の水素添加物；及び少なくとも１種のビニル芳香族化合物と少なくとも１種の共役ジエン化合物とのランダム共重合体の非水素添加物からなる群より選択される、１種又は２種以上である熱可塑性エラストマー（Ｅ）が挙げられる。
【００１３】
軟質系熱可塑性ポリマーとしては、例えば、ポリオレフィン系、ポリウレタン系、ポリエステル系、ポリアミド系、及びポリ塩化ビニル系からなる群より選択される１種以上の軟質系熱可塑性ポリマーが挙げられる。
ゴムとしては、例えば、イソプレンゴム、クロロプレンゴム、ブタジエンゴム、スチレンブタジエンゴム、アクリルゴム、ウレタンゴム、等が挙げられる。
アスファルトとしては、例えば、ストレートアスファルト、ブローンアスファルト、等の石油アスファルト、レイクアスファルト、ロックアスファルト、等の天然アスファルトが挙げられる。
シーラントとしては、例えば、熱可塑性エラストマー系シーラント、ＥＶＡ（エチレン−酢酸ビニル）系シーラント、シリコーン系シーラント、ウレタン系シーラント、等が挙げられる。
接着剤としては、例えば、アクリル系接着剤、ゴム系接着剤、シリコーン系接着剤、ウレタン系接着剤、エポキシ系接着剤、等が挙げられる。
ホットメルト接着剤としては、ＥＶＡ系接着剤、ゴム系接着剤、ＳＩＳ（スチレン−イソプレン−スチレン）系接着剤、等が挙げられる。
粘着剤としては、例えば、アクリル系粘着剤、ゴム系粘着剤、シリコーン系粘着剤、ウレタン系粘着剤、等が挙げられる。
塗料としては、例えば、アクリル系塗料、ウレタン系塗料、エポキシ系塗料、等が挙げられる。
【００１４】
本実施形態のマスターバッチ組成物を用いて、上述した各種媒体、すなわち熱可塑性エラストマー等に対して、ポリフェニレンエーテルを均一分散及び相溶させる方法については、以下に限定されないが、例えば、熱可塑性エラストマー等の各種媒体と、前記本実施形態のマスターバッチ組成物とを、二軸押出機、単軸押出機、ニーダー、バンバリーミキサー、ロール混練機、高速攪拌機、等の混練機を適宜用いて、機械的に混練する方法が挙げられる。
このときの混練温度は、上記媒体の熱劣化を防止する観点から、３５０℃未満が好ましく、２５０℃未満がより好ましく、２００℃未満がさらに好ましい。
なお、ポリフェニレンエーテルが「均一分散」している状態とは、５０μｍ以上の粒子径を有するポリフェニレンエーテル凝集体を、全ポリフェニレンエーテルの５体積％未満含む状態をさす。
また、ポリフェニレンエーテルが「相溶」している状態とは、ポリフェニレンエーテルの平均分散粒子径が５μｍ未満である状態をさす。
【００１５】
上述した各種媒体に対するポリフェニレンエーテルの「均一分散」及び「相溶」の状態は、透過型電子顕微鏡（ＴＥＭ）等を用いて確認することができる。
前記媒体として熱可塑性エラストマーを用いる場合の、ポリフェニレンエーテルの「均一分散」及び「相溶」の状態の確認について具体的に説明する。
本実施形態のマスターバッチ組成物と、媒体として熱可塑性エラストマーとを含む樹脂組成物から長さ１０ｍｍ×幅５ｍｍ×厚み３〜４ｍｍの染色用試験片を切り出し、ウルトラミクロトームにて染色用試験片の端に切片切り出し用の平面を作製する。
媒体としての熱可塑性エラストマーとして、少なくとも１個のビニル芳香族化合物重合体ブロックと少なくとも１個の共役ジエン化合物重合体ブロックとを含むブロック共重合体の非水素添加物、及び／又は、少なくとも１種のビニル芳香族化合物と少なくとも１種の共役ジエン化合物とのランダム共重合体の非水素添加物、が含まれる場合、耐熱容器に入れた２質量％四塩化オスミウム水溶液に上記の染色用試験片を漬け、ウォーターバスで８０℃×３０分湯せんした後引き上げ、常温になるまで冷却後耐熱容器から取り出し、水洗、乾燥を行う。
この染色操作により、少なくとも１個のビニル芳香族化合物重合体ブロックと少なくとも１個の共役ジエン化合物重合体ブロックとを含むブロック共重合体の非水素添加物、及び少なくとも１種のビニル芳香族化合物と少なくとも１種の共役ジエン化合物とのランダム共重合体の非水素添加物が染色され、ＴＥＭ観察時に黒色に観察される。
媒体としての熱可塑性エラストマーとして、少なくとも１個のビニル芳香族化合物重合体ブロックと少なくとも１個の共役ジエン化合物重合体ブロックとを含むブロック共重合体の水素添加物、及び／又は、少なくとも１個のビニル芳香族化合物重合体ブロックと少なくとも１個の共役ジエン化合物とビニル芳香族化合物とのランダム共重合体ブロックとを含むブロック共重合体の水素添加物、が含まれる場合、ウルトラミクロトームに水を入れたダイヤモンドナイフを取り付け、染色用試験片の切片切り出し用の平面から厚み８５ｎｍの薄膜を水の上に切り出し、ＴＥＭ観察用Ｃｕメッシュですくう。この薄膜が載ったＣｕメッシュをステンレス網の上に並べておく。別個にガラスデシケーター中のシャーレに三塩化ルテニウムｎ水和物０．１ｇと精製水１ｍＬを入れ溶解させた後、次亜塩素酸ナトリウム溶液５ｍＬを添加してすぐに薄膜が載ったＣｕメッシュが載ったステンレス網を載せ、ガラスデシケーターの蓋をして４分静置した後、Ｃｕメッシュを取り出す。この染色操作により、少なくとも１個のビニル芳香族化合物重合体ブロックと少なくとも１個の共役ジエン化合物重合体ブロックとを含むブロック共重合体の水素添加物、及び少なくとも１個のビニル芳香族化合物重合体ブロックと少なくとも１個の共役ジエン化合物とビニル芳香族化合物とのランダム共重合体ブロックとを含むブロック共重合体の水素添加物、が染色され、ＴＥＭ観察時に黒色に観察される。
【００１６】
上述した染色法を用いることで、熱可塑性エラストマーを黒色相として、ポリフェニレンエーテルを白色相として、ＴＥＭ観察することができる。
さらに、このＴＥＭ像写真を、市販の画像解析ソフトを用いて画像解析することにより、全ポリフェニレンエーテルに対する５０μｍ以上の粒子径を有するポリフェニレンエーテル凝集体の面積分率、及び、ポリフェニレンエーテルの平均分散粒子径を求めることができる。なお、ここでは、全ポリフェニレンエーテルに対する５０μｍ以上の粒子径を有するポリフェニレンエーテル凝集体の面積分率は、全ポリフェニレンエーテルに対する５０μｍ以上の粒子径を有するポリフェニレンエーテル凝集体の体積分率と同等とみなす。
以上の操作により、媒体としての熱可塑性エラストマーに対するポリフェニレンエーテルの「均一分散」及び「相溶」の状態を確認することができる。
【００１７】
上記においては、媒体として熱可塑性エラストマーを用いた場合の、ポリフェニレンエーテルの「均一分散」及び「相溶」の状態の確認について説明したが、媒体として、その他の材料を用いた場合については、例えば、光学顕微鏡、透過型電子顕微鏡（ＴＥＭ）、走査型電子顕微鏡（ＳＥＭ）、原子間力顕微鏡（ＡＦＭ）、等を適宜用いて観察することにより、ポリフェニレンエーテルの「均一分散」及び「相溶」の状態を確認することができる。
【００１８】
（ポリフェニレンエーテル（Ａ−１）、及び、カルボキシル基及びカルボキシル基から誘導される基からなる群より選択される少なくとも１種の官能基を有する官能基変性ポリフェニレンエーテル（Ａ−２））
本実施形態のマスターバッチ組成物は、ポリフェニレンエーテル（Ａ−１）、及び／又は、カルボキシル基及びカルボキシル基から誘導される基からなる群より選択される少なくとも１種の官能基を有する官能基変性ポリフェニレンエーテル（Ａ−２）（以下、（Ａ−１）成分、（Ａ−１）、官能基変性ポリフェニレンエーテル（Ａ−２）、（Ａ−２）成分、（Ａ−２）と記載する場合がある。）を含有する。
本実施形態のマスターバッチ組成物に用いられる、ポリフェニレンエーテル（Ａ−１）は、以下に限定されないが、例えば、下記式（１）で表される単位構造からなる単独重合体、及び／又は、下記式（１）で表される単位構造を含む共重合体が挙げられる。
【００１９】
【化１】
2018230398.tif 000002
【００２０】
式（１）中、Ｒ１、Ｒ２、Ｒ３、及びＲ４は、各々独立して、水素原子、ハロゲン原子、炭素原子数１〜７の第１級のアルキル基、炭素原子数１〜７の第２級のアルキル基、フェニル基、ハロアルキル基、アミノアルキル基、炭化水素オキシ基、及び、少なくとも２個の炭素原子がハロゲン原子と酸素原子とを隔てているハロ炭化水素オキシ基からなる群より選ばれる一価の基である。
【００２１】
本実施形態のマスターバッチ組成物に用いられるポリフェニレンエーテル（Ａ−１）としては、公知のものを用いることができる。以下に限定されるものではないが、例えば、ポリ（２，６−ジメチル−１，４−フェニレンエーテル）、ポリ（２−メチル−６−エチル−１，４−フェニレンエーテル）、ポリ（２−メチル−６−フェニル−１，４−フェニレンエーテル）、ポリ（２，６−ジクロロ−１，４−フェニレンエーテル）等の単独重合体；２，６−ジメチルフェノールと２，３，６−トリメチルフェノールや２−メチル−６−ブチルフェノール等の他のフェノール類との共重合物等の共重合体；が挙げられる。
ポリフェニレンエーテル（Ａ−１）としては、特に、入手のし易さの観点、並びに、熱可塑性エラストマー等の各種媒体への均一分散性及び相溶性の観点から、ポリ（２，６−ジメチル−１，４−フェニレンエーテル）、２，６−ジメチルフェノールと２，３，６−トリメチルフェノールとの共重合体が好ましく、ポリ（２，６−ジメチル−１，４−フェニレンエーテル）がより好ましい。
前記ポリフェニレンエーテルは、１種単独で用いてもよく、２種以上を組み合わせて用いてもよい。
【００２２】
ポリフェニレンエーテル（Ａ−１）は、公知の方法により製造することができる。
ポリフェニレンエーテル（Ａ−１）の製造方法としては、以下に限定されるものではないが、例えば、Ｈａｙによる米国特許第３３０６８７４号明細書に記載の第一銅塩とアミンとの混合物を触媒として用い、２，６−キシレノールを酸化重合する方法や、米国特許第３３０６８７５号明細書、米国特許第３２５７３５７号明細書、米国特許第３２５７３５８号明細書、特公昭５２−１７８８０号公報、特開昭５０−５１１９７号公報、及び特開昭６３−１５２６２８号公報等に記載されるその他の方法等が挙げられる。
【００２３】
本実施形態のマスターバッチ組成物に含有される、カルボキシル基及びカルボキシル基から誘導される基からなる群より選択される少なくとも１種の官能基を有する官能基変性ポリフェニレンエーテル（Ａ−２）は、前記ポリフェニレンエーテル（Ａ−１）と、不飽和カルボン酸若しくはその誘導体（Ｇ）と、を反応させることによって得られる。
ポリフェニレンエーテル（Ａ−１）に対する、不飽和カルボン酸若しくはその誘導体（Ｇ）の付加量としては、ポリフェニレンエーテル（Ａ−１）１００質量％に対して、０．０１〜１０質量％であることが好ましい。反応の条件としては、以下に限定されないが、例えば、ラジカル発生剤の存在下又は非存在下で、溶融状態、溶液状態又はスラリー状態で、８０〜３５０℃の温度下で行う条件等が挙げられる。
【００２４】
不飽和カルボン酸若しくはその誘導体（Ｇ）としては、以下に限定されるものではないが、例えば、マレイン酸、フマル酸、シトラコン酸、メサコン酸、アコニット酸、イタコン酸、ｃｉｓ−４−シクロヘキセン−１，２−ジカルボン酸、クロロマレイン酸、等の不飽和ジカルボン酸類；無水マレイン酸、シトラコン酸無水物、無水アコニット酸、無水イタコン酸、ｃｉｓ−４−シクロヘキセン−１，２−ジカルボン酸無水物、クロロマレイン酸無水物、等の不飽和ジカルボン酸無水物類；マレイン酸モノメチル、マレイン酸ジメチル、マレイン酸モノエチル、マレイン酸ジエチル、フマル酸モノメチル、フマル酸ジメチル、フマル酸モノエチル、フマル酸ジエチル、等の不飽和ジカルボン酸の半エステル及びエステル類；が挙げられる。中でも、マレイン酸、フマル酸、シトラコン酸、メサコン酸、イタコン酸、無水マレイン酸が好ましく、マレイン酸、無水マレイン酸がより好ましい。これらは、１種単独で用いてもよく、２種以上を組み合わせて用いてもよい。
【００２５】
官能基変性ポリフェニレンエーテル（Ａ−２）を含むことにより、本実施形態のマスターバッチ組成物の臭気を低減することができる。
本実施形態のマスターバッチ組成物において、ポリフェニレンエーテルに対して官能基変性を行う方法としては、官能基変性ポリフェニレンエーテル（Ａ−２）が好適に得られる方法であれば特に限定されるものではない。
具体的な方法としては、以下が例示される。すなわち、
（ｉ）事前に、ポリフェニレンエーテル（Ａ−１）と、不飽和カルボン酸若しくはその誘導体（Ｇ）と、を反応させることにより、官能基変性ポリフェニレンエーテル（Ａ−２）を得ておき、その後、これを用いて、他の成分と混合し、マスターバッチ組成物を製造する方法；
（ｉｉ）マスターバッチ組成物の製造時、系中にて、ポリフェニレンエーテル（Ａ−１）と、不飽和カルボン酸若しくはその誘導体（Ｇ）と、を反応させることにより、官能基変性ポリフェニレンエーテル（Ａ−２）を得ると同時に、マスターバッチ組成物を製造する方法；
が、挙げられる。
【００２６】
本実施形態のマスターバッチ組成物に含まれるポリフェニレンエーテル（Ａ−１）、及び／又は、官能基変性ポリフェニレンエーテル（Ａ−２）よりなるポリフェニレンエーテルの重量平均分子量は１０，０００以上５０，０００以下である。
すなわち、本実施形態のマスターバッチ組成物に含まれる、ポリフェニレンエーテル成分全体の重量平均分子量が、１０，０００以上５０，０００以下である。
前記（Ａ−１）及び／又は前記（Ａ−２）よりなるポリフェニレンエーテルの重量平均分子量が１０，０００以上であることで、本実施形態のマスターバッチ組成物と熱可塑性エラストマー等の各種媒体とを含む樹脂組成物が、耐熱老化性に優れたものとなる。当該耐熱老化性の向上の観点から、前記（Ａ−１）及び／又は前記（Ａ−２）よりなるポリフェニレンエーテルの重量平均分子量は１５，０００以上が好ましく、より好ましくは２０，０００以上である。
一方、前記（Ａ−１）及び／又は前記（Ａ−２）よりなるポリフェニレンエーテルの重量平均分子量が５０，０００以下であることで、本実施形態のマスターバッチ組成物の造粒安定性が良好となる。当該造粒安定性の向上の観点から、前記（Ａ−１）及び／又は前記（Ａ−２）よりなるポリフェニレンエーテルの重量平均分子量は４５，０００以下が好ましく、より好ましくは４０，０００以下である。
なお、ポリフェニレンエーテル（Ａ−１）、及び、官能基変性ポリフェニレンエーテル（Ａ−２）の重量平均分子量は、ゲルパーミエーションクロマトグラフィー（ＧＰＣ）測定装置を用いた測定により得られる。
具体的なＧＰＣの測定条件としては、昭和電工（株）製ＧＰＣ  Ｓｙｓｔｅｍ２１（カラム：昭和電工（株）製Ｋ−８０５Ｌを２本直列、カラム温度：４０℃、溶媒：クロロホルム、溶媒流量：１．０ｍＬ／ｍｉｎ、サンプル濃度：ポリフェニレンエーテルの１ｇ／Ｌクロロホルム溶液）を用いて、標準ポリスチレン（標準ポリスチレンの分子量は、３，６５０，０００、２，１７０，０００、１，０９０，０００、６８１，０００、２０４，０００、５２，０００、３０，２００、１３，８００、３，３６０、１，３００、５５０）の検量線を作成するという、測定条件が挙げられる。検出部のＵＶの波長は、標準ポリスチレンの場合は２５４ｎｍ、ポリフェニレンエーテルの場合は２８３ｎｍを、それぞれ選択できる。
【００２７】
本実施形態のマスターバッチ組成物は、前記（Ａ−１）と前記（Ａ−２）と前記（Ｂ）との合計１００質量部に対して、前記（Ａ−１）と前記（Ａ−２）とを合わせて１０質量部以上９０質量部以下含む。
前記（Ａ−１）及び前記（Ａ−２）が合わせて１０質量部以上であることで、本実施形態のマスターバッチ組成物と熱可塑性エラストマー等の媒体とを含む樹脂組成物は、耐熱老化性に優れたものとなる。一方、前記（Ａ−１）及び前記（Ａ−２）が合わせて９０質量部以下であることで、本実施形態のマスターバッチ組成物と熱可塑性エラストマー等の媒体とを含む樹脂組成物中において、前記（Ａ−１）及び前記（Ａ−２）が均一分散する。
前記（Ａ−１）及び前記（Ａ−２）の合計量の好ましい範囲としては１５質量部以上８５質量部以下であり、さらに好ましい範囲としては２０質量部以上８０質量部以下であり、さらにより好ましい範囲としては２０質量部以上５０質量部以下である。
【００２８】
（ブロック共重合体（Ｂ））
本実施形態のマスターバッチ組成物は、
少なくとも１個のビニル芳香族化合物重合体ブロック（ｂ１）と少なくとも１個の共役ジエン化合物重合体ブロック（ｂ２）とを含むブロック共重合体の非水素添加物（Ｂ−０）、少なくとも１個のビニル芳香族化合物重合体ブロック（ｂ１’）と少なくとも１個の共役ジエン化合物重合体ブロック（ｂ２’）とを含むブロック共重合体の水素添加物（Ｂ−Ｉ）、及び、少なくとも１個のビニル芳香族化合物重合体ブロック（ｂ１’’）と、少なくとも１個の共役ジエン化合物とビニル芳香族化合物とのランダム共重合体ブロック（ｂ３）と、を含むブロック共重合体の水素添加物（Ｂ−ＩＩ）、
からなる群より選択される、少なくとも一種のブロック共重合体（Ｂ）（以下、ブロック共重合体（Ｂ）、（Ｂ）成分、（Ｂ）と記載する場合がある。）を、含有する。
【００２９】
＜少なくとも１個のビニル芳香族化合物重合体ブロック（ｂ１）と少なくとも１個の共役ジエン化合物重合体ブロック（ｂ２）とを含むブロック共重合体の非水素添加物（Ｂ−０）＞
本実施形態のマスターバッチ組成物に用いられる、ブロック共重合体（Ｂ−０）の構造としては、特に限定されず、例えば、式（ｂ１）−（ｂ２）で表されるジブロック共重合体；式（ｂ１）−（ｂ２）−（ｂ１）で表されるトリブロック共重合体；式（ｂ１）−（ｂ２）−（ｂ１）−（ｂ２）、式（ｂ１）−（ｂ２）−（ｂ１）−（ｂ２）−（ｂ１）、式｛（ｂ１）−（ｂ２）−｝ｎＸ等で表されるマルチブロック共重合体が挙げられる。
ここで、式中のｎは２以上６以下の整数であり、Ｘはカップリング剤の反応残基である。
本実施形態において、ブロック共重合体（Ｂ−０）は、単一構造でもよく、複数種類の構造を任意の割合で含む混合物でもよい。
【００３０】
ビニル芳香族化合物重合体ブロック（ｂ１）に用いられるビニル芳香族化合物としては、以下に限定されないが、例えば、スチレン、α−メチルスチレン、ｏ−、ｍ−、及びｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等が挙げられる。
これらの中でも、重合性及び物性の観点から、スチレン、α−メチルスチレン、ジビニルベンゼンが好適に用いられる。
これらビニル芳香族化合物は、１種単独で用いてもよく、２種以上を併用してもよい。
【００３１】
共役ジエン化合物重合体ブロック（ｂ２）に用いられる共役ジエン化合物としては、以下に限定されないが、例えば、１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエン等が挙げられる。
これらの中でも、重合性及び物性の観点から、１，３−ブタジエン、２−メチル−１，３−ブタジエン（イソプレン）が好適に用いられる。
これら共役ジエン化合物は、１種単独で用いてもよく、２種以上を併用してもよい。
【００３２】
本実施形態において、共役ジエン化合物重合体ブロック（ｂ２）のミクロ構造（ｃｉｓ、ｔｒａｎｓ、ビニルの比率）は、特に限定されず、任意に選ぶことができる。
共役ジエン化合物重合体ブロック（ｂ２）において、１，２−ビニル結合量と３，４−ビニル結合量との合計（以下、「全ビニル結合量」ともいう。）は、本実施形態のマスターバッチ組成物と熱可塑性エラストマーとを含む樹脂組成物の耐熱老化性を向上させる観点から、２％以上８０％以下であることが好ましく、５％以上６０％以下であることがより好ましい。
なお、全ビニル結合量とは、非水素添加の共役ジエン化合物単位における、１，２−ビニル結合量と３，４−ビニル結合量との合計の、１，２−ビニル結合量と、３，４−ビニル結合量と、１，４−共役結合量との合計に対する割合を指す。全ビニル結合量は、核磁気共鳴装置（ＮＭＲ）を用いて測定し算出することができる。
【００３３】
本実施形態において、ブロック共重合体（Ｂ−０）の重量平均分子量は、本実施形態のマスターバッチ組成物と熱可塑性エラストマー等の各種媒体とを含む樹脂組成物の耐熱老化性を向上させる観点から、５０，０００以上であることが好ましく、１００，０００以上であることがより好ましい。
一方、本実施形態のマスターバッチ組成物の造粒安定性の観点から、５００，０００以下であることが好ましく、３００，０００以下であることがより好ましい。なお、ここでいう重量平均分子量は、ＧＰＣによりスチレン換算分子量として求めることができる。
【００３４】
ブロック共重合体（Ｂ−０）におけるビニル芳香族化合物重合体ブロック（ｂ１）の含有量は、本実施形態のマスターバッチ組成物と熱可塑性エラストマー等の各種媒体とを含む樹脂組成物の耐熱老化性を向上させる観点から、２０質量％以上７０質量％以下であることが好ましく、２５質量％以上６５質量％以下であることがより好ましい。
なお、ブロック共重合体（Ｂ−０）におけるビニル芳香族化合物重合体ブロック（ｂ１）の含有量は、例えば、以下の方法により測定することができる。
四酸化オスミウムを触媒として未水素添加の共重合体をｔｅｒｔ−ブチルハイドロパーオキサイドにより酸化分解する方法（Ｉ．  Ｍ．  Ｋｏｌｔｈｏｆｆ，ｅｔ  ａｌ．，Ｊ．Ｐｏｌｙｍ．Ｓｃｉ．１，４２９（１９４６）に記載の方法。）により得た、ビニル芳香族化合物重合体ブロックの質量から、下記式に基づきビニル芳香族化合物重合体ブロック（ｂ１）の含有量を求めることができる。
ビニル芳香族化合物重合体ブロックの含有量［質量％］＝（未水素添加の共重合体中のビニル芳香族化合物重合体ブロックの質量／未水素添加の共重合体の質量）×１００
【００３５】
ブロック共重合体（Ｂ−０）の製造方法としては、特に限定されないが、例えば、以下の方法が挙げられる。
ｎ−ブチルリチウムを重合触媒とし、シクロヘキサン溶媒中で、テトラヒドロフランを全ビニル結合量調節剤として、例えば、スチレンと１，３−ブタジエンとをアニオンリビング重合することにより、所定のスチレンブロック含有量と重量平均分子量とを有するブロック共重合体を合成することができる。なお、ポリマー構造はモノマーの仕込み量を、分子量は触媒量を、各々調整することにより制御することができる。
【００３６】
＜ブロック共重合体の水素添加物（Ｂ−Ｉ）＞
本実施形態のマスターバッチ組成物で用いられる、少なくとも１個のビニル芳香族化合物重合体ブロック（ｂ１’）と少なくとも１個の共役ジエン化合物重合体ブロック（ｂ２’）とを含むブロック共重合体の水素添加物（Ｂ−Ｉ）（水添ブロック共重合体（Ｂ−Ｉ））の構造としては、特に限定されず、例えば、式（ｂ１’）−（ｂ２’）で表されるジブロック共重合体；式（ｂ１’）−（ｂ２’）−（ｂ１’）で表されるトリブロック共重合体；式（ｂ１’）−（ｂ２’）−（ｂ１’）−（ｂ２’）、式（ｂ１’）−（ｂ２’）−（ｂ１’）−（ｂ２’）−（ｂ１’）、式｛（ｂ１’）−（ｂ２’）−｝ｎＸ等で表されるマルチブロック共重合体が挙げられる。
ここで、式中のｎは２以上６以下の整数であり、Ｘはカップリング剤の反応残基である。
本実施形態において、水添ブロック共重合体（Ｂ−Ｉ）は、単一構造でもよく、複数種類の構造を任意の割合で含む混合物でもよい。
【００３７】
ビニル芳香族化合物重合体ブロック（ｂ１’）に用いられるビニル芳香族化合物としては、以下に限定されないが、例えば、スチレン、α−メチルスチレン、ｏ−、ｍ−、及びｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等が挙げられる。
これらの中でも、重合性及び物性の観点から、スチレン、α−メチルスチレン、ジビニルベンゼンが好適に用いられる。
これらビニル芳香族化合物は、１種単独で用いてもよく、２種以上を併用してもよい。
【００３８】
共役ジエン化合物重合体ブロック（ｂ２’）に用いられる共役ジエン化合物としては、以下に限定されないが、例えば、１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエン等が挙げられる。
これらの中でも、重合性及び物性の観点から、１，３−ブタジエン、２−メチル−１，３−ブタジエン（イソプレン）が好適に用いられる。
これら共役ジエン化合物は、１種単独で用いてもよく、２種以上を併用してもよい。
【００３９】
本実施形態において、共役ジエン化合物重合体ブロック（ｂ２’）のミクロ構造（ｃｉｓ、ｔｒａｎｓ、ビニルの比率）は、特に限定されず、任意に選ぶことができる。
共役ジエン化合物重合体ブロック（ｂ２’）において、１，２−ビニル結合量と３，４−ビニル結合量との合計（以下、「全ビニル結合量」ともいう。）は、本実施形態のマスターバッチ組成物と熱可塑性エラストマーとを含む樹脂組成物の耐熱老化性を向上させる観点から、２％以上８０％以下であることが好ましく、５％以上６０％以下であることがより好ましい。
なお、全ビニル結合量とは、未水素添加の共役ジエン化合物単位における、１，２−ビニル結合量と３，４−ビニル結合量との合計の、１，２−ビニル結合量と、３，４−ビニル結合量と、１，４−共役結合量との合計に対する割合を指す。全ビニル結合量は、核磁気共鳴装置（ＮＭＲ）を用いて測定し算出することができる。
【００４０】
本実施形態において、水添ブロック共重合体（Ｂ−Ｉ）の重量平均分子量は、本実施形態のマスターバッチ組成物と熱可塑性エラストマー等の各種媒体とを含む樹脂組成物の耐熱老化性を向上させる観点から、５０，０００以上であることが好ましく、１００，０００以上であることがより好ましい。
一方、本実施形態のマスターバッチ組成物の造粒安定性の観点から、５００，０００以下であることが好ましく、３００，０００以下であることがより好ましい。なお、ここでいう重量平均分子量は、ＧＰＣによりスチレン換算分子量として求めることができる。
【００４１】
水添ブロック共重合体（Ｂ−Ｉ）におけるビニル芳香族化合物重合体ブロック（ｂ１’）の含有量は、本実施形態のマスターバッチ組成物と熱可塑性エラストマー等の各種媒体とを含む樹脂組成物の耐熱老化性を向上させる観点から、２０質量％以上７０質量％以下であることが好ましく、２５質量％以上６５質量％以下であることがより好ましい。
なお、水添ブロック共重合体（Ｂ−Ｉ）におけるビニル芳香族化合物重合体ブロック（ｂ１’）の含有量は、例えば、以下の方法により測定することができる。
四酸化オスミウムを触媒として未水素添加の共重合体をｔｅｒｔ−ブチルハイドロパーオキサイドにより酸化分解する方法（Ｉ．  Ｍ．  Ｋｏｌｔｈｏｆｆ，ｅｔ  ａｌ．，Ｊ．Ｐｏｌｙｍ．Ｓｃｉ．１，４２９（１９４６）に記載の方法。）により得た、ビニル芳香族化合物重合体ブロックの質量から、下記式に基づきビニル芳香族化合物重合体ブロック（ｂ１）の含有量を求めることができる。
ビニル芳香族化合物重合体ブロックの含有量［質量％］＝（未水素添加の共重合体中のビニル芳香族化合物重合体ブロックの質量／未水素添加の共重合体の質量）×１００
【００４２】
本実施形態において、水添ブロック共重合体（Ｂ−Ｉ）中のビニル芳香族化合物重合体ブロック（ｂ１’）における芳香族二重結合の水素添加率は、特に限定されないが、好ましくは５０％以下、より好ましくは３０％以下、さらに好ましくは２０％以下である。
【００４３】
本実施形態において、水添ブロック共重合体（Ｂ−Ｉ）中の共役ジエン化合物重合体ブロック（ｂ２’）における脂肪族二重結合の水素添加率は、５０％以上１００％以下が好ましく、８０％以上１００％以下がより好ましく、９０％以上１００％以下がさらに好ましい。水素添加率が５０％以上であれば、マスターバッチ組成物の造粒安定性に優れる。
【００４４】
なお、水添ブロック共重合体（Ｂ−Ｉ）中の共役ジエン化合物重合体ブロック（ｂ２’）における脂肪族二重結合の水素添加率は、前記（Ｂ−Ｉ）、及び、前記（Ｂ−Ｉ）の未水素添加物を、核磁気共鳴装置（ＮＭＲ）に供することで、測定し算出することができる。
【００４５】
水添ブロック共重合体（Ｂ−Ｉ）の製造方法としては、特に限定されないが、例えば、以下の方法が挙げられる。
ｎ−ブチルリチウムを重合触媒とし、シクロヘキサン溶媒中で、テトラヒドロフランを全ビニル結合量調節剤として、例えば、スチレンと１，３−ブタジエンとをアニオンリビング重合することにより、所定のスチレンブロック含有量と重量平均分子量とを有するブロック共重合体を合成する。なお、ポリマー構造はモノマーの仕込み量を、分子量は触媒量を、変化させることにより制御することができる。
引続き、上記のブロック共重合体の水素添加は、例えば、ビス（シクロペンタジエニル）チタニウムジクロライドとｎ−ブチルリチウムとを水添触媒として、水素圧５ｋｇ／ｃｍ２、温度５０℃で２時間水素添加を行う（例えば特開昭５９−１３３２０３号公報に記載）。この方法では、１，３−ブタジエン重合体ブロック中の脂肪族二重結合の９９％以上は水素添加され、スチレン重合体ブロック中の芳香族二重結合はほとんど水素添加されずに残すことができる。
【００４６】
＜ブロック共重合体の水素添加物（Ｂ−ＩＩ）＞
本実施形態のマスターバッチ組成物に用いられる、少なくとも１個のビニル芳香族化合物重合体ブロック（ｂ１’’）と、少なくとも１個の共役ジエン化合物とビニル芳香族化合物とのランダム共重合体ブロック（ｂ３）とを含むブロック共重合体の水素添加物（Ｂ−ＩＩ）（水添ブロック共重合体（Ｂ−ＩＩ））の構造としては、特に限定されず、例えば、式（ｂ１’’）−（ｂ３）で表されるジブロック共重合体、式（ｂ１’’）−（ｂ３）−（ｂ１’’）で表されるトリブロック共重合体、式（ｂ１’’）−（ｂ３）−（ｂ１’’）−（ｂ３）、式（ｂ１’’）−（ｂ３）−（ｂ１’’）−（ｂ３）−（ｂ１’’）、式｛（ｂ１’’）−（ｂ３）−｝ｎＸ等で表されるマルチブロック共重合体が挙げられる。
ここで、式中のｎは２以上６以下の整数であり、Ｘはカップリング剤の反応残基である。
本実施形態において、水添ブロック共重合体（Ｂ−ＩＩ）は、単一構造でもよく、複数種類の構造を任意の割合で含む混合物でもよい。
【００４７】
前記ブロック（ｂ１’’）、及び、前記ブロック（ｂ３）中に用いられるビニル芳香族化合物としては、以下に限定されないが、例えば、スチレン、α−メチルスチレン、ｏ−、ｍ−、及びｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等が挙げられる。
これらの中でも、重合性及び物性の観点から、スチレン、α−メチルスチレン、ジビニルベンゼンが好適に用いられる。
これらビニル芳香族化合物は、１種のみを用いてもよく、２種以上を併用してもよい。
【００４８】
前記ブロック（ｂ３）中に用いられる共役ジエン化合物としては、以下に限定されないが、例えば、１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエン等が挙げられる。
これらの中でも、重合性及び物性の観点から、１，３−ブタジエン、２−メチル−１，３−ブタジエン（イソプレン）が好適に用いられる。
これら共役ジエン化合物は、１種のみを用いてもよく、２種以上を併用してもよい。
【００４９】
本実施形態において、ブロック（ｂ３）中の共役ジエン化合物単位のミクロ構造（ｃｉｓ、ｔｒａｎｓ、ビニルの比率）は、特に限定されず、任意に選ぶことができる。
ブロック（ｂ３）中の共役ジエン化合物単位の全ビニル結合量は、本実施形態のマスターバッチ組成物と熱可塑性エラストマーとを含む樹脂組成物の耐熱老化性を向上させる観点から、２％以上８０％以下であることが好ましく、５％以上６０％以下であることがより好ましい。
【００５０】
本実施形態のマスターバッチ組成物に用いる水添ブロック共重合体（Ｂ−ＩＩ）の重量平均分子量は、本実施形態のマスターバッチ組成物と熱可塑性エラストマー等の各種媒体とを含む樹脂組成物の耐熱老化性を向上させる観点から、５０，０００以上であることが好ましく、１００，０００以上であることがより好ましい。一方、マスターバッチ組成物の造粒安定性の観点から、５００，０００以下であることが好ましく、３００，０００以下であることがより好ましい。
なお、ここでいう重量平均分子量は、ＧＰＣによりスチレン換算分子量として求めることができる。
【００５１】
本実施形態において、水添ブロック共重合体（Ｂ−ＩＩ）中のビニル芳香族化合物重合体ブロック（ｂ１’’）の含有量は、５質量％以上６０質量％以下が好ましく、８質量％以上５０質量％以下がより好ましく、１０質量％以上４０質量％以下がさらに好ましい。
なお、水添ブロック共重合体（Ｂ−ＩＩ）におけるビニル芳香族化合物重合体ブロック（ｂ１’’）の含有量は、例えば、以下の方法により測定することができる。
四酸化オスミウムを触媒として未水素添加の共重合体をｔｅｒｔ−ブチルハイドロパーオキサイドにより酸化分解する方法（Ｉ．  Ｍ．  Ｋｏｌｔｈｏｆｆ，ｅｔ  ａｌ．，Ｊ．Ｐｏｌｙｍ．Ｓｃｉ．１，４２９（１９４６）に記載の方法。）により得た、ビニル芳香族化合物重合体ブロックの質量から、下記式に基づきビニル芳香族化合物重合体ブロックの含有量を求めることができる。
ビニル芳香族化合物重合体ブロックの含有量［質量％］＝（未水素添加の共重合体中のビニル芳香族化合物重合体ブロックの質量／未水素添加の共重合体の質量）×１００
【００５２】
本実施形態において、水添ブロック共重合体（Ｂ−ＩＩ）中の芳香族化合物単位の総量は、本実施形態のマスターバッチ組成物と熱可塑性エラストマー等の各種媒体とを含む樹脂組成物の耐熱老化性を向上させる観点から、２０質量％以上７０質量％以下が好ましく、２５質量％以上６５質量％以下がより好ましく、３０質量％以上６０質量％以下がさらに好ましい。
【００５３】
本実施形態において、水添ブロック共重合体（Ｂ−ＩＩ）中の芳香族二重結合の水素添加率は、特に限定されないが、好ましくは５０％以下、より好ましくは３０％以下、さらに好ましくは２０％以下である。
本実施形態において、水添ブロック共重合体（Ｂ−ＩＩ）中の、共役ジエン化合物とビニル芳香族化合物とのランダム共重合体ブロック（ｂ３）における脂肪族二重結合の水素添加率は、５０％以上１００％以下が好ましく、８０％以上１００％以下がより好ましく、９０％以上１００％以下がさらに好ましい。（ｂ３）における脂肪族二重結合の水素添加率が５０％以上であれば、マスターバッチ組成物の造粒安定性に優れる。
なお、前記水素添加率は、核磁気共鳴装置（ＮＭＲ）に供することで、測定し、算出することができる。
【００５４】
水添ブロック共重合体（Ｂ−ＩＩ）の製造方法としては、特に限定されることなく、公知の方法を用いることができる。例えば、以下の方法が挙げられる。
ｎ−ブチルリチウムを重合触媒とし、シクロヘキサン溶媒中で、テトラヒドロフランを全ビニル結合量調節剤、及び、ランダム共重合性調整剤として、例えば、スチレンと１，３−ブタジエンとをアニオンリビング重合することにより、所定のスチレンブロック含有量と重量平均分子量とを有するブロック共重合体を合成する。なお、ポリマー構造はモノマーの仕込み量を、分子量は触媒量を、変化させることにより制御することができる。引続き、上記のブロック共重合体の水素添加は、例えば、ビス（シクロペンタジエニル）チタニウムジクロライドとｎ−ブチルリチウムとを水添触媒として、水素圧５ｋｇ／ｃｍ２、温度５０℃で２時間水素添加を行うことにより、１，３−ブタジエン重合体ブロック中の脂肪族二重結合の９９％以上は水素添加され、スチレン重合体ブロック中の芳香族二重結合はほとんど水素添加されずに残すことができる。
【００５５】
本実施形態のマスターバッチ組成物は、前記（Ａ−１）と前記（Ａ−２）と前記（Ｂ）との合計１００質量部に対して、前記（Ｂ）を１０質量部以上９０質量部以下含む。
前記（Ｂ）が１０質量部以上であることで、本実施形態のマスターバッチ組成物と熱可塑性エラストマー等の各種媒体とを含む樹脂組成物中において、前記（Ａ−１）及び前記（Ａ−２）が均一に分散する。一方、前記（Ｂ）が９０質量部以下であることで、本実施形態のマスターバッチ組成物と熱可塑性エラストマー等の各種媒体とを含む樹脂組成物は、耐熱老化性に優れたものとなる。
前記（Ｂ）の含有量の好ましい範囲としては１５質量部以上８５質量部以下であり、さらに好ましい範囲としては２０質量部以上８０質量部以下であり、さらにより好ましい範囲としては５０質量部以上８０質量部以下である。
【００５６】
（海島構造のモルフォロジー）
本実施形態のマスターバッチ組成物は、ポリフェニレンエーテル（Ａ−１）、及び／又は、官能基変性ポリフェニレンエーテル（Ａ−２）により構成される島相（非連続相）と、ブロック共重合体（Ｂ）により構成される海相（連続相）と、を含む海島構造のモルフォロジーを有することが、本実施形態のマスターバッチ組成物と熱可塑性エラストマー等の各種媒体とを含む樹脂組成物中の、ポリフェニレンエーテル（Ａ−１）、及び／又は、官能基変性ポリフェニレンエーテル（Ａ−２）の均一分散性及び相溶性を向上させる観点から好ましい。
【００５７】
特に、前記モルフォロジーにおいて、本実施形態のマスターバッチ組成物と熱可塑性エラストマー等の各種媒体とを含む樹脂組成物中の、ポリフェニレンエーテル（Ａ−１）及び／又は官能基変性ポリフェニレンエーテル（Ａ−２）の熱可塑性エラストマー等の各種媒体との相溶性を向上させる観点から、島相の平均直径は５μｍ未満であることが好ましく、１μｍ未満であることがより好ましく、５００ｎｍ未満であることがさらに好ましい。
モルフォロジーにおける島相の平均直径は、混練機の選定、混練温度、混練時間、及び比エネルギー等の混練条件の設定、並びに、相溶化剤の添加、ポリフェニレンエーテル（Ａ−１）及び官能基変性ポリフェニレンエーテル（Ａ−２）の重量平均分子量の調整、及びブロック共重合体（Ｂ）のビニル芳香族化合物ユニット含有量の調整等により、上記数値範囲に制御することができる。
具体的には、混練機として二軸押出機を用いると島相の平均直径を小さくすることができる。また、混練温度を高く、混練時間を長く、比エネルギーを大きくするほど島相の平均直径を小さくすることができる。また、相溶化剤を添加することで島相の平均直径を小さくすることができ、ポリフェニレンエーテル（Ａ−１）及び官能基変性ポリフェニレンエーテル（Ａ−２）の重量平均分子量を小さくすることで島相の平均直径を小さくすることができ、ブロック共重合体（Ｂ）のビニル芳香族化合物ユニット含有量を多くすることで島相の平均直径を小さくすることができる。
なお、前記モルフォロジーは透過型電子顕微鏡（ＴＥＭ）を用いて確認することができる。
具体的には、マスターバッチ組成物そのもの、又はマスターバッチ組成物のみからなる成形片を、ウルトラミクロトームを用いて切り出し、超薄切片を形成するための平面を作製する。続いて、耐熱容器に入れた２質量％四塩化オスミウム水溶液に漬け、ウォーターバスで８０℃×３０分湯せんした後引き上げ、常温になるまで冷却後耐熱容器から取り出し、水洗、乾燥を行う。この染色操作により、ブロック共重合体（Ｂ−０）が染色され、ＴＥＭ観察時、黒色で観察される。続いて、ウルトラミクロトームを用いて、超薄切片を作製するための平面から厚み８５ｎｍの薄膜を切り出し、これをＴＥＭ観察する。
上述した染色法により、ポリフェニレンエーテル（Ａ−１）及び／又は官能基変性ポリフェニレンエーテル（Ａ−２）は白色、ブロック共重合体（Ｂ−０）は黒色で観察され、モルフォロジーを確認することができる。
また、マスターバッチ組成物そのもの、又はマスターバッチ組成物のみからなる成形片を、ウルトラミクロトームを用いて切り出し、厚み８５ｎｍの超薄切片を得る。超薄切片をＴＥＭ観察用Ｃｕメッシュ上にすくい、薄膜が載ったＣｕメッシュをステンレス網の上に並べておく。別個にガラスデシケーター中のシャーレに三塩化ルテニウムｎ水和物０．１ｇと精製水１ｍＬを入れ溶解させた後、次亜塩素酸ナトリウム溶液５ｍＬを添加してすぐに薄膜が載ったＣｕメッシュが載ったステンレス網を載せ、ガラスデシケーターの蓋をして４分静置した後、Ｃｕメッシュを取り出す。この染色操作により、ブロック共重合体（Ｂ−Ｉ）及びブロック共重合体（Ｂ−ＩＩ）が染色され、ＴＥＭ観察時に黒色に観察される。
海島構造における島相の平均直径は、このＴＥＭ像写真を市販の画像解析ソフトを用いて画像解析することにより容易に求めることができる。
【００５８】
（酸化防止剤（Ｃ））
本実施形態のマスターバッチ組成物は、マスターバッチ組成物の造粒安定性を向上させる観点、及び、本実施形態のマスターバッチ組成物と熱可塑性エラストマー等の各種媒体とを含む樹脂組成物の耐熱老化性を向上させる観点から、ポリフェニレンエーテル（Ａ−１）と官能基変性ポリフェニレンエーテル（Ａ−２）とブロック共重合体（Ｂ）との合計１００質量部に対して、酸化防止剤（Ｃ）を０．１質量部以上２０質量部以下含むことが好ましく、０．５質量部以上１０質量部以下含むことがより好ましく、１質量部以上５質量部以下含むことがさらに好ましい。
【００５９】
酸化防止剤（Ｃ）としては、以下に限定されないが、例えば、ヒンダードフェノール系酸化防止剤、リン系酸化防止剤、イオウ系酸化防止剤、アミン系酸化防止剤等が挙げられる。具体的には、２，６−ジ−ｔ−ブチル−４−（４，６−ビス（オクチルチオ）−１，３，５−トリアジン−２−イルアミノ）フェノール（ＢＡＳＦ社製ＩＲＧＡＮＯＸ５６５）、ペンタエリスリトールテトラキス［３−（３，５−ジ−ｔ−ブチル−４−ヒドロキシフェニル）プロピオネート］（ＢＡＳＦ社製ＩＲＧＡＮＯＸ１０１０、（株）ＡＤＥＫＡ製アデカスタブＡＯ−６０）、１，３，５−トリメチル−２，４，６−トリス（３，５−ジ−ｔ−ブチル−４−ヒドロキシベンジル）ベンゼン（ＢＡＳＦ社製ＩＲＧＡＮＯＸ１３３０）、３−（３，５−ジ−ｔ−ブチル−４−ヒドロキシフェニル）プロピオン酸オクタデシル（ＢＡＳＦ社製ＩＲＧＡＮＯＸ１０７６、（株）ＡＤＥＫＡ製アデカスタブＡＯ−５０）、トリス（２，４−ジ−ｔ−ブチルフェニル）フォスファイト（ＢＡＳＦ社製ＩＲＧＡＦＯＳ１６８、（株）ＡＤＥＫＡ製アデカスタブ２１１２）、３，９−ビス（オクタデシルオキシ）−２，４，８，１０−テトラオキサ−３，９−ジフォスファスピロ［５，５］ウンデカン（（株）ＡＤＥＫＡ製アデカスタブＰＥＰ−８）、３，９−ビス（２，６−ジ−ｔ−ブチル−４−メチルフェノキシ）−２，４，８，１０−テトラオキサ−３，９−ジフォスファスピロ［５，５］ウンデカン（（株）ＡＤＥＫＡ製アデカスタブＰＥＰ−３６）、リン酸＝２，２’−メチレンビス（４，６−ジ−ｔ−ブチルフェニル）＝２−エチルヘキシル（（株）ＡＤＥＫＡ製アデカスタブＨＰ−１０）、３，３’−チオビスプロパン酸ジオクタデシル（ＢＡＳＦ社製ＩＲＧＡＮＯＸ  ＰＳ８０２ＦＤ）、Ｎ，Ｎ−ジオクタデシルヒドロキシルアミン（ＢＡＳＦ社製ＩＲＧＡＳＴＡＢ  ＦＳ０４２）等が挙げられる。
これらは、１種単独で用いてもよく、２種以上を組み合わせて用いてもよい。
【００６０】
（滑剤（Ｄ））
本実施形態のマスターバッチ組成物は、マスターバッチ組成物の造粒安定性を向上させる観点、及び、本実施形態のマスターバッチ組成物と熱可塑性エラストマー等の各種媒体とを含む樹脂組成物の耐熱老化性を向上させる観点から、ポリフェニレンエーテル（Ａ−１）と官能基変性ポリフェニレンエーテル（Ａ−２）とブロック共重合体（Ｂ）との合計１００質量部に対して、滑剤（Ｄ）を０．１質量部以上４０質量部以下含むことが好ましく、１質量部以上３５質量部以下含むことがより好ましく、１０質量部以上３０質量部以下含むことがさらに好ましい。
【００６１】
滑剤（Ｄ）としては、以下に限定されないが、例えば、パラフィンワックス、マイクロワックス、ポリエチレンワックスなどの炭化水素系滑剤；ステアリン酸ブチル、ステアリン酸モノグリセリド、ペンタエリスリトールジステアレート、ペンタエリスリトールテトラステアレート、ステアリン酸ステアリル、エチレンビスステアリン酸アミドなどの脂肪酸エステル系滑剤、ジステアリン酸マグネシウム、ジステアリン酸カルシウム、ジステアリン酸亜鉛、モンタン酸カルシウム、等の脂肪酸金属塩系滑剤が挙げられる。
【００６２】
（その他の成分）
本実施形態のマスターバッチ組成物には、本実施形態の効果を損なわない範囲で、必要に応じて、前記（Ａ−１）、（Ａ−２）、及び、（Ｂ）〜（Ｄ）成分以外に、さらにその他の成分を含んでいてもよい。
その他の成分としては、以下に限定されるものではないが、例えば、紫外線吸収剤、光安定剤、軟化剤、染顔料、難燃剤、難燃助剤、帯電防止剤、アンチブロッキング剤、相溶化剤等が挙げられる。
【００６３】
（マスターバッチ組成物の製造方法）
本実施形態のマスターバッチ組成物の製造方法は、特に限定されることなく、公知の方法を適用することができる。
例えば、二軸押出機、単軸押出機、ニーダー、バンバリーミキサー、ロール混練機等の混練機を用いた溶融混練によって製造することができる。
生産性の観点から、二軸押出機による溶融混練が好ましい。混練温度は、溶融粘度と分解温度を考慮して好ましい温度に設定することができ、目安としては２００℃以上３６０℃以下であり、好ましくは２３０℃以上３３０℃以下である。
【００６４】
（マスターバッチ組成物の形状）
本実施形態のマスターバッチ組成物は、ハンドリング性の観点から、ペレット、グラニュー、及び、粉体からなる群より選択されるいずれかの形状を有することが好ましく、ペレット及びグラニューがより好ましい。
ペレット形状であるときの径φは、特に限定されないが、本実施形態のマスターバッチ組成物と熱可塑性エラストマーとを含む樹脂組成物中において、前記（Ａ−１）及び前記（Ａ−２）の均一分散性を向上させる観点から、１ｍｍ以上５ｍｍ以下の範囲であることが好ましい。
また、ペレット長Ｌ／ペレット径φは、特に限定されないが、本実施形態のマスターバッチ組成物と熱可塑性エラストマーとを含む樹脂組成物等の各種媒体中において、前記（Ａ−１）及び前記（Ａ−２）の均一分散性を向上させる観点から０．１以上５以下の範囲であることが好ましい。
ペレットの製造方法は、特に限定されることなく、公知の方法を適用できる。例えば、前記二軸押出機のダイヘッドより押出されるストランドを水冷した後に連続切断する方法；前記二軸押出機のダイヘッドより押出されるストランドをコンベア上で空冷した後に連続切断する方法；前記二軸押出機のダイヘッドより押出されるストランドを連続切断した後に水冷する方法；等が挙げられる。
グラニューの平均粒子径は、特に限定されないが、本実施形態のマスターバッチ組成物と熱可塑性エラストマーとを含む樹脂組成物中において、前記（Ａ−１）及び前記（Ａ−２）の均一分散性を向上させる観点から１００μｍ以上１ｍｍ以下の範囲であることが好ましい。グラニュー及び粉体の製造方法は、特に限定されることなく、公知の方法を適用でき、例えば、上記で得られるペレットを粉砕する方法等が挙げられる。
【００６５】
本実施形態のマスターバッチ組成物は、ポリフェニレンエーテルマスターバッチ組成物として使用できる。ポリフェニレンエーテルマスターバッチ組成物とは、媒体にポリフェニレンエーテルを添加するためのマスターバッチ組成物であり、本実施形態のマスターバッチ組成物により、十分な分子量を有するポリフェニレンエーテルを、簡便な工程かつ温和な混練条件下で均一分散及び相溶させることができる効果が得られる。
【００６６】
本実施形態のマスターバッチ組成物は、改質剤として用いることができる。改質剤とは、媒体の物性、特に耐熱老化性を改善するために添加される成分であり、本実施形態のマスターバッチ組成物により、耐熱老化性に優れる樹脂組成物が得られるという効果が得られる。
【００６７】
次に、本実施形態の樹脂組成物、及び、その製造方法について説明する。
【００６８】
〔樹脂組成物〕
本実施形態の樹脂組成物は、
ポリフェニレンエーテル（Ａ−１）、及び／又は、カルボキシル基及びカルボキシル基から誘導される基からなる群より選択される少なくとも１種の官能基を有する官能基変性ポリフェニレンエーテル（Ａ−２）と、
少なくとも１個のビニル芳香族化合物重合体ブロック（ｂ１）と少なくとも１個の共役ジエン化合物重合体ブロック（ｂ２）とを含むブロック共重合体の非水素添加物（Ｂ−０）、
少なくとも１個のビニル芳香族化合物重合体ブロック（ｂ１’）と少なくとも１個の共役ジエン化合物重合体ブロック（ｂ２’）とを含むブロック共重合体の水素添加物（Ｂ−Ｉ）、及び、少なくとも１個のビニル芳香族化合物重合体ブロック（ｂ１’’）と、少なくとも１個の共役ジエン化合物とビニル芳香族化合物とのランダム共重合体ブロック（ｂ３）と、を含むブロック共重合体の水素添加物（Ｂ−ＩＩ）からなる群より選択される、少なくとも一種のブロック共重合体（Ｂ）と、
熱可塑性エラストマー、軟質系熱可塑性ポリマー、ゴム、アスファルト、シーラント、接着剤、ホットメルト接着剤、粘着剤、及び塗料からなる群より選択される、少なくとも一種の媒体と、
を、含む。
前記（Ａ−１）及び／又は前記（Ａ−２）よりなるポリフェニレンエーテルの重量平均分子量が１０，０００以上５０，０００以下であり、
かつ、前記（Ａ−１）及び／又は前記（Ａ−２）よりなるポリフェニレンエーテルの平均分散粒子径が５μｍ未満である。
このように、熱可塑性エラストマー等の媒体中に、十分な分子量を有するポリフェニレンエーテルが相溶している構造により、本実施形態の樹脂組成物は優れた耐熱老化性を示す。
前記（Ａ−１）及び／又は前記（Ａ−２）よりなるポリフェニレンエーテルの平均分散粒子径の好ましい範囲は１μｍ未満であり、より好ましくは５００ｎｍ未満である。
【００６９】
前記軟質系熱可塑性ポリマーとしては、ポリオレフィン系、ポリウレタン系、ポリエステル系、ポリアミド系、及びポリ塩化ビニル系からなる群より選ばれる１種以上の軟質系熱可塑性ポリマーを用いることができる。
【００７０】
前記媒体としての熱可塑性エラストマーとしては、例えば、少なくとも１個のビニル芳香族化合物重合体ブロックと少なくとも１個の共役ジエン化合物重合体ブロックとを含むブロック共重合体の非水素添加物、少なくとも１個のビニル芳香族化合物重合体ブロックと少なくとも１個の共役ジエン化合物重合体ブロックとを含むブロック共重合体の水素添加物、少なくとも１個のビニル芳香族化合物重合体ブロックと少なくとも１個の共役ジエン化合物とビニル芳香族化合物とのランダム共重合体ブロックとを含むブロック共重合体の水素添加物、及び少なくとも１種のビニル芳香族化合物と少なくとも１種の共役ジエン化合物とのランダム共重合体の非水素添加物からなる群より選択される１種又は２種以上である、熱可塑性エラストマー（Ｅ）を用いることができる。
【００７１】
〔樹脂組成物の製造方法〕
本実施形態の樹脂組成物の製造方法は、本実施形態のマスターバッチ組成物と、上述した各種媒体とを、
２５０℃未満の温度条件下で機械的に混練する工程を含む。
このように、本実施形態のマスターバッチ組成物を用いることにより、２５０℃未満の比較的温和な混練条件下であっても、媒体中に、十分な分子量を有するポリフェニレンエーテルを相溶させることができ、しかも、混練による媒体の熱劣化を抑制することができる。
好ましい混練温度は２００℃未満であり、より好ましくは１８０℃未満であり、さらに好ましくは１６０℃未満である。
前記機械的に混練する工程とは、以下に限定されるものではないが、例えば、二軸押出機、単軸押出機、ニーダー、バンバリーミキサー、ロール混練機、高速攪拌機等の混練機により混練する工程が挙げられる。
【００７２】
前記媒体としては、熱可塑性エラストマー、軟質系熱可塑性ポリマー、ゴム、アスファルト、シーラント、接着剤、ホットメルト接着剤、粘着剤、及び塗料からなる群より選択される少なくともいずれかの媒体を用いることができる。
【００７３】
前記軟質系熱可塑性ポリマーとしては、ポリオレフィン系、ポリウレタン系、ポリエステル系、ポリアミド系、及びポリ塩化ビニル系からなる群より選択される１種以上の軟質系熱可塑性ポリマーを用いることができる。
【００７４】
また、前記媒体としての熱可塑性エラストマーとしては、例えば、少なくとも１個のビニル芳香族化合物重合体ブロックと少なくとも１個の共役ジエン化合物重合体ブロックとを含むブロック共重合体の非水素添加物、少なくとも１個のビニル芳香族化合物重合体ブロックと少なくとも１個の共役ジエン化合物重合体ブロックとを含むブロック共重合体の水素添加物、少なくとも１個のビニル芳香族化合物重合体ブロックと少なくとも１個の共役ジエン化合物とビニル芳香族化合物とのランダム共重合体ブロックとを含むブロック共重合体の水素添加物、及び少なくとも１種のビニル芳香族化合物と少なくとも１種の共役ジエン化合物とのランダム共重合体の非水素添加物からなる群より選択される１種又は２種以上である、熱可塑性エラストマー（Ｅ）を用いることができる。
【００７５】
前記混練する工程後の、前記（Ａ−１）及び／又は前記（Ａ−２）よりなるポリフェニレンエーテルの平均分散粒子径が５μｍ未満であることが好ましく、１μｍ未満であることがより好ましく、５００ｎｍ未満であることがさらに好ましい。
【実施例】
【００７６】
以下、具体的な実施例及び比較例を挙げて本実施形態について詳細に説明するが、本発明は、以下の実施例によって何ら限定されるものでない。【００７７】
後述する製造例のマスターバッチ組成物に用いた原材料を以下に示す。
〔（Ａ−１）成分〕
（Ａ−１−１）：２，６−キシレノールを酸化重合して得た、重量平均分子量２０，０００のポリフェニレンエーテルパウダー
（Ａ−１−２）：２，６−キシレノールを酸化重合して得た、重量平均分子量３，０００のポリフェニレンエーテルパウダー
（Ａ−１−３）：２，６−キシレノールを酸化重合して得た、重量均分子量３５，０００のポリフェニレンエーテルパウダー
（Ａ−１−４）：２，６−キシレノールを酸化重合して得た、重量平均分子量５５，０００のポリフェニレンエーテルパウダー【００７８】
〔（Ａ−２）成分〕
（Ａ−２−１）：ポリフェニレンエーテルパウダー１００質量部と無水マレイン酸（日本油脂（株）製、クリスタルＭＡＮ）２質量部とを二軸押出機を用いて溶融混練することによって得た、重量平均分子量３５，０００の官能基変性ポリフェニレンエーテル。
無水マレイン酸付加量は、ＩＲ測定により、ポリフェニレンエーテル１００質量％に対して０．５質量％と算出された。【００７９】
〔（Ｂ）成分〕
（Ｂ１）：スチレンと１，３−ブタジエンとをアニオンリビング重合することにより、（スチレン重合体ブロック）−（１，３−ブタジエン重合体ブロック）−（スチレン重合体ブロック）―（１，３−ブタジエン重合体ブロック）で表されるテトラブロック共重合体を得た。
このとき、全ビニル結合量は１０％、スチレンブロック含有量は４０質量％、重量平均分子量は１００，０００であった。
（Ｂ２）：スチレンと１，３−ブタジエンとをアニオンリビング重合することにより、（スチレン重合体ブロック）−（１，３−ブタジエン重合体ブロック）−（スチレン重合体ブロック）で表されるトリブロック共重合体を得た。
このとき、全ビニル結合量は１０％、スチレンブロック含有量は３０質量％、重量平均分子量は２００，０００であった。【００８０】
〔（Ｃ）成分〕
（Ｃ１）：トリス（２，４−ジ−ｔ−ブチルフェニル）フォスファイト（ＢＡＳＦ社製、ＩＲＧＡＦＯＳ１６８）【００８１】
〔（Ｄ）成分〕
（Ｄ１）：エチレンビスステアリン酸アミド（花王（株）製、カオーワックスＥＢ−ＦＦ）【００８２】
〔製造例１〕  マスターバッチ組成物（ＭＢ１）
二軸押出機（（株）池貝製、ＰＣＭ−３０）を用い、表１に示す原料と組成構成で、シリンダー温度を２５０℃に設定し、スクリュー回転数を１５０ｒｐｍとし、吐出量を毎時７ｋｇとして、溶融混練した。
このとき、シリンダーブロックに開口部（ベント）を設け、減圧度０．０９ＭＰａで減圧吸引することにより、残存揮発分の除去を行った。
ダイヘッドより押出されるストランドを水冷後、連続切断し、ペレット形状（ペレット径φ４ｍｍ、ペレット長Ｌ４ｍｍ）のマスターバッチ組成物（ＭＢ１）を得た。【００８３】
〔製造例２〕  マスターバッチ組成物（ＭＢ２）
表１に示す原料と組成構成にて、前記〔製造例１〕と同様の操作により、ペレット（ペレット径φ４ｍｍ、ペレット長Ｌ４ｍｍ）を得た後、当該ペレットを、粉砕機を用いて粉砕することにより、グラニュー形状（平均粒子径５００μｍ）を有するマスターバッチ組成物（ＭＢ２）を得た。【００８４】
〔製造例３〜６及び１２〕、〔比較製造例７〜１０〕  マスターバッチ組成物（ＭＢ３）〜（ＭＢ１０）及び（ＭＢ１２）
表１に示す原料と組成構成にて、前記〔製造例１〕と同様の操作により、ペレット形状（ペレット径φ４ｍｍ、ペレット長Ｌ４ｍｍ）を有するマスターバッチ組成物（ＭＢ３）〜（ＭＢ１０）及び（ＭＢ１２）を得た。【００８５】
〔比較製造例１１〕  マスターバッチ組成物（ＭＢ１１）
表１に示す原料と組成構成にて、前記〔製造例１〕と同様の操作を行ったが、ストランド切れが頻繁に発生し、ペレット形状のマスターバッチ組成物（ＭＢ１１）を得ることができなかった。【００８６】
〔マスターバッチ組成物の特性〕
（マスターバッチ組成物の造粒安定性）
マスターバッチ組成物（ＭＢ１）〜（ＭＢ１２）の造粒安定性を下記の評価基準に基づいて評価した。
−評価基準−
◎：    押出工程中、ストランド切れが全く発生せず、ストランド表面が滑らかであった。
○：    押出工程中、ストランド切れが全く発生しないが、ストランド表面が荒れていた。
△：    押出工程中、ストランド切れが１０分間に１〜２回の頻度で発生した。
×：    押出工程中、ストランド切れが頻繁に発生した。【００８７】
（マスターバッチ組成物のモルフォロジー）
マスターバッチ組成物（ＭＢ１）〜（ＭＢ１０）及び（ＭＢ１２）のモルフォロジーを、下記の手順にしたがって評価した。
ウルトラミクロトーム（ライカマイクロシステムズ社製、ライカＥＭ  ＵＣ７）を用いて、ペレット形状を有するマスターバッチ組成物（ＭＢ１）、（ＭＢ３）〜（ＭＢ１０）及び（ＭＢ１２）を凍結切削し、超薄切片を作成するための平面を作製した。
続いて、耐熱容器に入れた２質量％四塩化オスミウム水溶液に漬け、ウォーターバスで８０℃×３０分湯せんした後引き上げ、常温になるまで冷却後耐熱容器から取り出し、水洗、乾燥を行った。
続いて、ウルトラミクロトームを用いて、超薄切片を作製するための平面から厚み８５ｎｍの薄膜を凍結切削し、超薄切片を得た。得られた超薄切片を、透過型電子顕微鏡（（株）日立ハイテクノロジーズ製、ＨＴ７７００）を用いて観察した。
得られたＴＥＭ写真の白色部分をポリフェニレンエーテル（Ａ−１）及び官能基変性ポリフェニレンエーテル（Ａ−２）（以下の本明細書中の記載、及び下記表１において、前記（Ａ−１）と前記（Ａ−２）とをまとめて、ポリフェニレンエーテル（Ａ）と記載する場合がある。）、黒色部分をブロック共重合体（Ｂ）として、海島構造を決定した。
さらに、海島構造における島の平均直径を、このＴＥＭ像写真を市販の画像解析ソフト（旭化成エンジニアリング（株）製、Ａ像くん（商品名））を用いて画像解析することにより求めた。
グラニュー形状を有するマスターバッチ組成物（ＭＢ２）については、粉砕前のペレットを、上述の手順に従い、染色、切削、ＴＥＭ観察、及び、画像解析に供した。【００８８】
（マスターバッチ組成物の臭気評価）
マスターバッチ組成物（ＭＢ１）〜（ＭＢ１０）及び（ＭＢ１２）の臭気を下記の評価基準に基づいて評価した。
−評価基準−
１：  臭気はほとんど感じられなかった。
２：  臭気がいくらか感じられた。
３：  臭気がはっきりと感じられた。【００８９】
表１に、マスターバッチ組成物の原料と組成構成、マスターバッチ組成物の造粒安定性、及び、マスターバッチ組成物のモルフォロジーを示す。
表１中「−」は、製造例３、比較製造例１０は、島相が（Ｂ）成分により形成されたため、平均直径の測定を行わず、比較製造例１１は、マスターバッチ組成物を得ることができなかったため、平均直径の測定を行わなかったことを意味する。【００９０】
【表１】
2018230398.tif 000003
【００９１】
次に、上述した〔製造例１〜６及び１２〕、〔比較製造例７〜１０〕のマスターバッチ組成物と、熱可塑性エラストマーを用いて、樹脂組成物を製造し、特性の評価を行った。【００９２】
〔実施例１〕〜〔実施例７〕、〔比較例１〕〜〔比較例４〕
上記で得られたマスターバッチ組成物（ＭＢ１）〜（ＭＢ１０）及び（ＭＢ１２）と、熱可塑性エラストマー（Ｅ）として前記ブロック共重合体（Ｂ１）とを、マスターバッチ組成物：ブロック共重合体＝２０：８０（質量比）の組成構成にて、温度１３０℃でロール混練後、圧縮成型機を用い、温度１６０℃、荷重８０ｋｇｆ／ｃｍ２の条件下で５分間プレスし、ＩＳＯ３７規格に準拠した、厚み２ｍｍのダンベル状タイプ１Ａ試験片を作製した。【００９３】
〔比較例５〕
ポリフェニレンエーテルパウダー（Ａ−１−１）と、熱可塑性エラストマー（Ｅ）として前記ブロック共重合体（Ｂ１）とを、ポリフェニレンエーテル：ブロック共重合体＝２０：８０（質量比）の組成構成にて、前記〔実施例１〕と同様の手順により、厚み２ｍｍのダンベル状タイプ１Ａ試験片を作製した。【００９４】
〔比較例６〕
ポリフェニレンエーテルパウダー（Ａ−１−２）と、熱可塑性エラストマー（Ｅ）として前記ブロック共重合体（Ｂ１）とを、ポリフェニレンエーテル：ブロック共重合体＝２０：８０（質量比）の組成構成にて、前記〔実施例１〕と同様の手順により、厚み２ｍｍのダンベル状タイプ１Ａ試験片を作製した。【００９５】
〔樹脂組成物の特性〕
（マスターバッチ組成物を混練した樹脂組成物の耐熱老化性）
上記で得られたダンベル状試験片を、１２０℃環境下１２時間熱エージングしたサンプルと、熱エージングしていないサンプルとについて、ＩＳＯ３７規格に準拠して、引張速度５００ｍｍ／分の条件にて、引張試験を行い、引張強さを測定した。
下記式により引張強さ保持率を算出し、下記の評価基準に基づいて耐熱老化性を評価した。
引張強さ保持率［％］＝｛熱エージングしたサンプルの引張強さ［ＭＰａ］／熱エージングしていないサンプルの引張強さ［ＭＰａ］｝×１００
−評価基準−
◎：    １２０℃環境下１２時間経過後の引張強さ保持率が、９５％以上
○：    １２０℃環境下１２時間経過後の引張強さ保持率が、９０％以上９５％未満
△：    １２０℃環境下１２時間経過後の引張強さ保持率が、８０％以上９０％未満
×：    １２０℃環境下１２時間経過後の引張強さ保持率が、８０％未満【００９６】
（マスターバッチ組成物を混練した樹脂組成物中のポリフェニレンエーテル（Ａ）の均一分散性及び相溶性）
上記で得られたダンベル状試験片のモルフォロジーを、下記の手順にしたがって評価した。
ウルトラミクロトーム（ライカマイクロシステムズ社製、ライカＥＭ  ＵＣ７）を用いて、ダンベル試験片を凍結切削し、超薄切片を作成するための平面を作製した。
続いて、耐熱容器に入れた２質量％四塩化オスミウム水溶液に漬け、ウォーターバスで８０℃×３０分湯せんした後引き上げ、常温になるまで冷却後耐熱容器から取り出し、水洗、乾燥を行った。
続いて、ウルトラミクロトームを用いて、超薄切片を作製するための平面から厚み８５ｎｍの薄膜を凍結切削し、超薄切片を得た。
得られた超薄切片を、透過型電子顕微鏡（（株）日立ハイテクノロジーズ製、ＨＴ７７００）を用いて観察した。
得られたＴＥＭ写真の白色部分をポリフェニレンエーテル（Ａ）、黒色部分を熱可塑性エラストマーとして、画像解析ソフト（旭化成エンジニアリング（株）製、Ａ像くん（商品名））を用いて画像解析することにより、白色部分の面積のヒストグラムを求め、均一分散性及び相溶性を下記の評価基準に基づいて評価した。
＜均一分散性＞
○：５０μｍ以上の径を有するポリフェニレンエーテル（Ａ）凝集体を、全ポリフェニレンエーテル（Ａ）の面積の５％未満含む。
×：５０μｍ以上の径を有するポリフェニレンエーテル（Ａ）凝集体を、全ポリフェニレンエーテル（Ａ）の面積の５％以上含む。
＜相溶性＞
◎：全ポリフェニレンエーテル（Ａ）の平均分散粒子径が５００ｎｍ未満である。
○：全ポリフェニレンエーテル（Ａ）の平均分散粒子径が５００ｎｍ以上１μｍ未満である。
△：全ポリフェニレンエーテル（Ａ）の平均分散粒子径が１μｍ以上５μｍ未満である。
×：全ポリフェニレンエーテル（Ａ）の平均分散粒子径が５μｍ以上である。
表２に評価結果を示す。【００９７】
【表２】
2018230398.tif 000004
【００９８】
本出願は、２０１７年６月１４日に日本国特許庁に出願された日本特許出願（特願２０１７−１１６６７９、特願２０１７−１１６６８６）、２０１７年１２月２０日に日本国特許庁に出願された日本特許出願（特願２０１７−２４３６４９、特願２０１７−２４３６６２）に基づくものであり、その内容はここに参照として取り込まれる。
【産業上の利用可能性】
【００９９】
本発明のマスターバッチ組成物を用いると、熱可塑性エラストマー等に対して、十分な分子量を有するポリフェニレンエーテルを、簡便な工程かつ温和な混練条件下で、均一分散及び相溶させることができる。このようにして得られた、本発明の樹脂組成物は、耐熱老化性に優れる。
本発明のマスターバッチ組成物、及び本発明の樹脂組成物は、タイヤ部材用ゴムの改質剤、道路舗装用アスファルト改質剤、防水用、遮音用及び制振用アスファルトシートの改質剤、ホットメルト接着剤、シーリング材、及びケーブル被覆材等として、産業上の利用可能性を有している。
【国際調査報告】
2018230398.tif 000005
2018230398.tif 000006
2018230398.tif 000007
2018230398.tif 000008